FR 2528878 A1 19831223 FR 8210689 A 19820618 La présente invention concerne le domaine des monocristaux artificiels, et notamment les matériaux monocristallins de joaillerie à base de grenats d'aluminium, utilisés en joaillerie pour la fabrication, par exemple, d'insertions de bijoux. On connaît des monocristaux de grenat d'yttrium-aluminium Y3A15012, contenant en tant qu'additif colorant du cobalt à un taux pondéral de 0,01 à 3 So. Selon le taux de l'additif colorant, les cristaux ont une couleur bleue, vert-bleu ou verte (brevet de Tchécoslovaquie nO 152 909, Int. C1. B Olj 17/02, publié le 08.12.71). On connatt aussi des monocristaux de grenat d'yttriumaluminium Y3A15012 de couleur verte, contenant en tant qu'ad- ditif colorant du vanadium à un taux pondéral de 0,01 % (brevet de Tchécoslovaquie nO 153 870, Int. Cl.B Olj 17/02, publié le 25.10.71). Pour élaborer des cristaux de Y3A15012 de couleur vert foncé avec une légère teinte bleu clair et émeraude, on ajoute au mélange de départ des oxydes de chrome à un taux pondéral de 0,11 à 0,27 %, de cobalt à un taux pondéral de 0,21 à 1,38 X, de fer à un taux pondéral de 0,20 à 1,33 % et de néodyme à un taux pondéral de 0,05 à 0,30 % (brevet des Etats-Unis nO 3 761 292, Int. C1. CO4B 35/00, publié le 25. 09.73). Les matériaux indiqués utilisés en tant qu'additifs colorants, contiennent du chrome, du vanadium, du cobalt et du fer. Les oxydes desdits additifs colorants ont une tension de vapeur relativement élevée, ce qui fait surgir des difficultés dans l'élaboration de monocristaux de couleur foncée, surtout sous un vide poussé. Ce facteur limite les possibilités de production de ces matériaux pour la joaillerie. En outre, la formule de composition des matériaux indiqués ne prévoit pas la possibilité de commander l'éclat de la couleur prédéterminée donnée aux matériaux, de faire varier progressivement la couleur dans une gamme étendue, ainsi que d'obtenir la couleur violette qui présente elle aussi de l'intérêt pour les applications en joaillerie dans les imitations, par exemple de l'améthyste. On s'est proposé de réaliser, par sélection de nouvelles combinaisons d'additifs colorants en quantités déterminées, un matériau monocristallin de joaillerie à base de grenats d'aluminium dont la couleur prédéterminée varierait progressivement du vert au violet, son éclat et sa densité étant eux aussi prédéterminés. La solution consiste en un matériau monocristallin pour joaillerie a base de grenats d'aluminium de formule générale Re3A15012 ou Re = Y, Lu, DY, Ho, Er ou Tm avec des additifs colorants, matériau dans lequel, d'apres l'invention, il y a deux additifs colorants, l'une étant de l'europium à un taux pondéral de 10 à 3 % ou de l'ytterbium à un taux pondéral de 0,1 à 61,3 %, et l'autre du zirconium ou du silicium à un taux pondéral de 10-4 à 1,0 % ou du hafnium à un taux pondéral de 10 à 3 %. Il est préférable, pour obtenir une couleur verte d'éclat modéré, que le matériau faisant l'objet de l'invention contienne en tant qu'additifs colorants de l'ytterbium à un taux pondéral de 0,1 à 9 % et du zirconium à un taux pondéral de 10- à 1 %. Pour obtenir une couleur vert vif, il est préférable que le matériau faisant l'objet de l'invention contienne en tant qu'additifs colorants de l'ytterbium â un taux pondéral de 0,1 à 25 % et du silicium à un taux pondéral de 10- 1 %, ou du hafnium à un taux pondéral de 10- à 1 %. Pour obtenir une couleur vert-azur ou azur (bleu clair), il est avantageux que le matériau faisant l'objet de l'invention contienne en tant qu'additifs colorants de l'ytterbium à un taux pondéral de 25 à 61,3 Uo et du silicium à un taux pondéral de 10 4 à 0,1 =0. Pour obtenir une couleur allant du bleu au bleu-violet, il est préférable que le matériau faisant l'objet de l'invention contienne en tant qutadditifs colorants de l'yt- terbium à un taux pondéral de 10 à 61,3 So et du zirconium à un taux pondéral de 10-4 0,1 %. Pour obtenir une couleur bleu vif proche de celle du saphir naturel, il est préférable que le matériau faisant l'objet de l'invention contienne en tant qutadditifs colorants de l'europium à un taux pondéral de 0,01 à 1 % et du zirconium ou du silicium å un taux pondéral de 10 à 0,5 X, ou du hafnium à raison de 10 à 1 % en poids. Pour obtenir une couleur allant du vert jaunâtre au vert, il est préférable que le matériau faisant l'objet de l'invention contienne en tant qutadditifs colorants de l'yt- terbium à un taux pondéral de 0,1 à 30 , et du silicium ou du hafnium à un taux pondéral de 10-2 a 1 %. I1 est préférable pour obtenir une couleur allant du rose-violet au bleu foncé que le matériau faisant l'objet de l'invention contienne en tant qu'additifs colorants de l'eu- ropium à un taux pondéral de 0,01 à 1 % du zirconium ou du silicium ou du hafnium à un taux pondéral de 10-2 à 1 %. Pour obtenir une couleur violet vif proche de celle de l'améthyste naturelle, il est préférable que le matériau faisant l'objet de l'invention contienne en tant qu'additifs colorants de l'europium à un taux pondéral de 0,01 à 1 % et du zirconium ou du silicium à un taux pondéral de 10 à 0,5 % ou du hafnium à un taux pondéral de 10-â 1 % en poids. Selon la combinaison concrète des additifs et leurs taux, ainsi que selon le choix des grenats d'aluminium de base, le matériau monocristallin de joaillerie faisant ltob- jet de l'invention peut avoir une couleur prédéterminée quelconque, dans une gamme de couleurs étendue allant du vert au violet, et il est de plus possible de commander la densité et l'éclat de la couleur donnée dans une plage étendue. Les oxydes utilisés en tant qu'additifs colorants pour l'élaboration du matériau faisant 11 objet de l'invention ont une tension de vapeur relativement basse, ce qui simplifie la méthode de fabrication du matériau faisant l'objet de l'invention et permet d'obtenir des couleurs foncées et sombres, ainsi que de donner aux monocristaux une couleur homo génie. Les compositions au zirconium et au hafnium sont également stables sous un vide poussé. Le matériau monocristallin de joaillerie, conforme à l'invention, de couleur verte imite suffisamment bien la couleur de l'émeraude. Les monocristaux de couleur bleue ont une teinte proche de celle du saphir naturel ; en outre les cristaux de couleur bleue avec comme additifs colorants de l'europium, du zirconium ou du silicium ou du hafnium produisent un effet de changement de couleur aux teintes claires, à savoir qu'a' la lumière artificielle leur couleur devient violette. Les monocristaux de couleur vert-azur ont une teinte proche de celle des aigues-marines naturelles, la composition du matériau permettant la commande de la proportion de vert et d'azur dans la couleur résultante du matériau.Les monocristaux de couleur violette ont une teinte proche de celle des améthystes naturelles. Le matériau monocristallin de joaillerie à base de grenats d'aluminium faisant l'objet de l'invention peut être élaboré par les méthodes connues de tirage de monocristaux réfractaires à partir d'un bain, par exemple par les méthodes de Bridgmann-Stokbarger, de Czochralski, de la nacelle, etc. Les additifs colorants sont introduits dans le mélange de départ sous la forme dtoxydes correspondants Eu203, Yb203, Or02, Si02, HfO2. Pour une meilleure compréhension de l'invention, on donne ci-après des exemples du matériau monocristallin pour joaillerie faisant l'objet de l'invention. EXEMPLE 1. Matériau monocristallin de joaillerie à base de grenat d'yttrium-aluminium Y3A15012, contenant en tant quad- ditifs colorants de l'ytterbium à un taux pondéral de 3 s et du zirconium à un taux pondéral de 0,074 %. Ce matériau est élaboré par la méthode de Bridgnann- Stokbarger. Un mélange d'oxydes, ayant la composition pondérale suivante (%): Y2O3 = 54,13 % Al2O3 = 42,26 % Yb203 = 3,51 % ZrO2 = 0,1 %, est placé dans un récipient en molybdène, chauffé jusqu'à une température de l'ordre de 2 000 OC et solidifié avec une vitesse de déplacement du mécanisme de tirage de 2,5 mm/h. Le cristal obtenu a une couleur verte d'éclat modéré. EXEMPLE 2. Matériau monocristallin de joaillerie à base de Y3A15012 > contenant en tant qu'additifs colorants de ltytter @@@@@ au taux pondéral de 6,15 % et du silicium à un taux pondéral de 0,2 %. Ce matériau est élaboré de la même manière qu'â l'exemple 1. Le mélange d'oxydes départ a la composition pondérale suivante (%) Y203 = 51,05 % A1203 = 41,45 % Yb203 = 7,0 % SiO2 = 0,5 %. Le cristal obtenu a une couleur vert foncé vif, proche du vert émeraude. EXEMPLE 3. Matériau monocristallin de joaillerie à base de Y3A15012, contenant de l'ytterbium à un taux pondéral de 1,8 % et du hafnium à un taux pondéral de 0,25 %. Ce matériau est élaboré de la même manière qutà l'e- xemple 1. Le mélange d'oxydes de départ a la composition pondérale suivante (g) Y203 = 55,176 A120 = 42,428 Yb203 = 2,096 HfO2 = 0,3 Le cristal obtenu a une couleur vert vif. EXEMPLE 4. Matériau monocristallin de joaillerie à base de Y3A15012, contenant en tant qu'additifs colorants de ltytterbium à un taux pondéral de 30 % et du silicium à un taux pondéral de 0,02 ço. Ce matériau est élaboré de la même manière qutà l'e- xemple 1. Le mélange d'oxydes de départ a la composition pondérale suivante (%): Y203 = 29,13 A1203 = 36,66 Yb203 = 34,16 SiO2 = 0,05 Le cristal obtenu a une couleur vert foncé teinté de bleu-azur. EXEMPLE 5. Matériau monocristallin de joaillerie à base de Y3A15012 contenant à titre d'additifs colorants de ltytter- bium à un taux pondéral de 46 % et du silicium à un taux pondéral de 0,005 S. Ce matériau est élaboré de la même manière qu'à l'exemple I. Le mélange d'oxydes de départ a la composition pondérale suivante (t): Y203 = 14 26 A1203 = 33,33 Yb = 52,4 SiO2 = 0,01 Le cristal obtenu a une couleur vert-azur vif proche de celle de l'aigue-marine. EXEMPLE 6. Matériau monocristallin de joaillerie à base de Y3A15012, contenant de l'ytterbium à un taux pondéral de 58 % et du silicium à un taux pondéral de 0,004 S0. Ce matériau est élaboré de la meme manière qutà l'exemple 1. Le mélange d'oxydes de départ a la composition pondérale suivante (%): Y203 = 3,11 A1203 = 30,83 Yb203 = 66,05 sio2 = 0,01 Le cristal obtenu a une couleur bleu vif. EXEMPLE 7. Matériau monocristallin de joaillerie à base de Y3A15012, contenant de l'ytterbium à un taux pondéral de 15,37 % et du zirconium à un taux pondéral de 0,02 %. Ce matériau est élaboré de la meme manière qu'a' l'exemple 1. Le mélange d'oxydes de départ a la composition pondérale suivante (%): Y203 = 42,74 A1203 = 39,73 Yb203 = 17,5 ZrO2 = 0,03 Le cristal obtenu a une couleur bleu foncé. EXEMPLE 8. Matériau monocristallin de joaillerie à base de grenat d'aluminium, contenant de l'ytterbium à un taux pondéral de 30 % et du zirconium à un taux pondéral de 0,02 %. Ce matériau est élaboré de la même manière qu'â l'exemple 1. Le mélange d'oxydes de départ a la composition pondérale suivante (%) Y203 = 29,14 A1203 = 36,67 Yb203 = 34,16 Zr02 = 0,03 Le cristal obtenu a une couleur bleu sombre teinté de violet. EXEMPLE 9. Matériau monocristallin de joaillerie à base de grenat d'aluminium contenant de l'ytterbium à un taux pondéral de 58 % et du zirconium à un taux pondéral de 0,0075 %. Ce matériau est élaboré de la meme manière qu'â l'exemple 1. Le mélange d'oxydes de départ a la composition ponderale suivante (%): Y203 = 3,11 A1203 = 30,83 Yb203 = 66,05 Zr02 = 0,01 Le cristal obtenu à une couleur violet-bleu foncé. EXEMPLE 10. Matériau monocristallin de joaillerie à base de Y3A15012 , contenant de lteuropium à un taux pondéral de 0,4 % et du zirconium à un taux pondéral de 0,075 %. Ce matériau est élaboré de la même manière qu'à exemple 1. Le mélange d'oxydes de départ a la composition pondérale suivante (%): Y203 = 56,7 % A1203 = 42,7 % Eu203 = 0,5 S% ZrO2 = 0,1 % Le cristal obtenu à une couleur bleu fondé proche de celle du saphir. EXEMPLE 11. Matériau monocristallin de joaillerie à base de Y3A15012 élaboré de la même manière qu'à l'exemple 10 contenant, à la place du zirconium, du silicium a un taux pondéral de 0,1 70. Le cristal obtenu a une couleur bleu sombre proche de celle du saphir. EXEMPLE 12. Matériau monocristallin de joaillerie à base de Y3A15012, contenant de l'europium à un taux pondéral de 0,08 % et du zirconium à un taux pondéral de 0,075 %. Ce matériau est élaboré. de la meme manière qu'à ltexemple 1. Le mélange d'oxydes de départ à la composition pondérale suivante (%): Y203 = 56,93 % A1203 = 42,87 , Eu203 = 0,1 Uo Zr 2 = 0,1 % Le cristal obtenu a une couleur bleu vif à la lumière naturelle passant au violet à la lumière artificielle. EXEMPLE 13. Matériau monocristallin de joaillerie à base de Y3AI5012 selon l'exemple 12 contenant, à la place du zirconium, du silicium à un taux pondéral de 0,05 %. Le cristal obtenu a une couleur bleu vif à la lumière naturelle, passant au violet à la lumière artificielle. EXEMPLE 14. Matériau monocristallin de joaillerie à base de Y3AI5012, contenant de l'europium à un taux pondéral de 0,08 % et du hafnium à un taux pondéral de 0,08 %. Le matériau est obtenu comme à l'exemple I. Le mélange d'oxydes de départ a la composition pondérale suivante (%): Y203 = 56,945 A1203 = 42,855 Eu203 = 0,1 HfO2 = 0,1 Le cristal obtenu a une couleur bleu vif à la lumière re naturelle passant au violet à la lumière artificielle. EXEMPLE 15. Matériau monocristallin de joaillerie à base de Y2A15012 selon l'exemple 14, contenant de l'europium à un taux pondéral de 0,5 So. Le cristal a une couleur bleu foncé. EXEMPLE 16. Matériau monocristallin de joaillerie à base de gr nat de dysposium et d'aluminium Dy3A15012 contenant de l'yt- terbium à un taux pondéral de 8,6 ,% et du silicium à un taux pondéral de 0,02 %. Ce matériau est élaboré comme à l'exemple 1. Le mélange d'oxydes de départ a la composition suivante (%): Dy203 = 58,53 A1203 = 30,97 Yb 2 3 10 SiO2 = 0,5 Le cristal obtenu a une couleur vert sombre. EXEMPLE 17. Matériau monocristallin de joaillerie à base de Dy3Al5012, contenant de l'europium à un taux pondéral de 0,08 % et du zirconium à un taux pondéral de 0,075 %. Ce matériau est élaboré de la même manière qu'à exemple I. Le mélange d'oxydes de départ a la composition pondérale suivante (%): Dy203 = 68,56 A1203 = 31,24 Eu203 = 0,1 Zr02 = 0,1 Le cristal obtenu a une couleur bleu passant légèrement au vert. EXEMPLE 18. Matériau monocristallin de-joaillerie à base de Dy3A15012 contenant de l'ytterbium à un taux pondéral de 1,8 So et du silicium à un taux pondéral de 0,2 %. Ce matériau est élaboré de la même manière qutà l'exemple I. Le mélange d'oxydes i départ a la composition pondérale suivante (%): Dy203 = 66,5 Al2O3 = 31,21 Yb203 = 2,09 SiO2 = 0,2 Le cristal obtenu a une couleur vert-jaunâtre. EXEMPLE 19. Matériau monocristallin de joaillerie à base de Dy3A15O12, contenant de l'ytterbium à un taux pondéral de 1,8 flo et du hafnium à un taux pondéral de 0,25 %. Ce matériau est élaboré de la même manière qu'à l'exemple I. Le mélange d'oxydes de départ a la composition pondérale suivante (%): Dy203 = 66,443 A1203 = 31,171 Yb = 2,096 HfO2 = 0,3 Le cristal obtenu a une couleur vert-jaunâtre. EXEMPLE 20. Matériau monocristallin de joaillerie à base de grenat de holmium et d'aluminium Ho3A15012, contenant de ltyt- terbium à un taux pondéral de 1,2 % et du silicium à un taux pondéral de 0,1 %. Le matériau indiqué est élaboré comme à l'exemple I. Le mélange d'oxydes de départ a la composition pondérale suivante (%): Ho203 = 67,392 Yb203 = 1,397 A1205 = 30,911 SiO2 = 0,3 Le cristal obtenu a une couleur vert foncé. EXEMPLE 21. Matériau monocristallin de joaillerie à base de Ho3A15012 > contenant de l'ytterbium à un taux pondéral de 1,8 % et du zirconium à un taux pondéral de 0,2 %. Ce matériau est élaboré comme à exemple I. Le mélange dvoxydes de départ a la composition pondérale suivante (o): Ho203 = 66,702 Yb 203 = 2,096 AI203 = 30,902 ZrO2 = 0,3 Le cristal obtenu a une couleur vert-jaunâtre. EXEMPLE 22. Matériau monocristallin de joaillerie à base de Ho3A15012, contenant de l'europium à un taux pondéral de 0,08 % et du silicium à un taux pondéral de 0,04 S. Ce matériau est élaboré de la même manière qu'à l'exemple I. Le mélange d'oxydes de départ a la composition pondérale suivante(%): Ho2O3 = 68,84 A1203 = 30,96 2 3 = 0,1 SiO2 = 0,1 Le cristal obtenu a une couleur vert-jaunStre. EXEMPLE 23. Matériau monocristallin de joaillerie à base de grenat d'erbium et d'aluminium Er3A15012 contenant de loytter- bium à un taux pondéral de 3 % et du hafnium à un taux pondéral de 0,34 %. Ce matériau est élaboré de la même manière qu'à l'exemple 1. Le mélange d'oxydes de départ a la composition pondérale suivante (%): Er203 = 65,501 Yb2O3 = 3,494 A1203 = 30,605 HfO2 = 0,4 Le cristal obtenu a une couleur vert sombre grisâtre. EXEMPLE 24. Matériau monocristallin de joaillerie à base de Er3A15012, contenant de l'ytterbium à un taux pondéral de 2,5 % et du silicium à un taux pondéral de 0,04 S. Ce matériau est élaboré de la même manière qu'à exemple I. Le mélange d'oxydes de départ a la composition pondérale suivante (%): Er2O3 = 66,55 AI 203 = 30,45 Yb203 = 2,9 Si02 = 0,1 Le cristal obtenu a une couleur bleu-violet clair à la lumière naturelle passant au vert à la lumière artificielle. EXEMPLE 25. Matériau monocristallin de joaillerie à base de Er3Al5o12, contenant de 1'europium à un taux pondéral de 0,08 % et du silicium à un taux pondéral de 0,04 %. Ce matériau est élaboré de la mme manière qu'à l'exemple I. Le mélange d'oxydes de départ a la composition pondérale suivante(%): Er203 = 69,102 A1203 = 30,698 EU2O3 O, 1 SiO2 = 0,1 Le cristal obtenu a une couleur bleu à la lumière naturelle passant au rose-violet à la lumière artificielle. EXEMPLE 26. Matériau monocristallin de joaillerie à base de Er3A15012, contenant de l'europium à un taux pondéral de 0,16 % et du hafnium à un taux pondéral de 0,16 %. Ce matériau est élaboré de la même manière qu'à Exemple I. Le melange dioxydes de départ a la composition pondérale suivante(%): Er203 = 68,963 AI203 = 30,637 Eu203 = 0,2 HfO2 = 0,2 Le cristal obtenu a une couleur bleu foncé. EXEMPLE 27. Matériau monocristallin de joaillerie à base de Er3A15012, contenant de I'europium à un taux pondéral de 0,08 % et du silicium à un taux pondéral de 0,04 UD, Ce matériau est élabore comme à l'exemple I. Le mélange d'oxydes de départ a la composition pondérale suivante (%): Er203 = 69,102 A1203 = 30,698 Eu203 = 0,1 SiO2 = 0,1 Le cristal obtenu a une couleur bleue a la lumière naturelle passant au rose-violet à la lumière artificielle. EXEMPLE 28. Matériau monocristallin de joaillerie à base de Er3A15012, contenant de l'europium à un taux pondéral de 0,08 et du silicium à un taux pondéral de 0,02 0. Ce matériau est élaboré comme décrit dans l'exemple I. Le mélange d'oxydes de départ a la composition pondérale suivante (%): Er2O3 = 69,126 A1203 = 30,724 Eu2O3 = 0,1 SiO2 = 0,05 Le cristal obtenu a une couleur rose-violet. EXEMPLE 29. Matériau monocristallin de joaillerie à base de grenat de thulium et d'aluminium Tm3A15012 contenant de l'ytter- bium à un taux pondéral de 8,7 % et du silicium à un taux pondéral de 0,04 Se. Ce matériau est élaboré comme décrit dans l'exemple I. Le mélange d'oxydes de départ a la composition suivante en % en poids (%): Tm203 = 59,42 Yb2O3 = 10 Au2O3 = 30,48 SiO2 = 0,1 Le cristal obtenu a une couleur vert émeraude bleue tre. EXEMPLE 30. Matériau monocristallin de joaillerie à base de Tm3A15012 > contenant de l'europium à un taux pondéral de 0,12 % et du hafnium à un taux pondéral de 0,08 o. Ce matériau est élaboré de la même manière qu'à l'exemple I. Le mélange d'oxydes de départ a la composition pondérale suivante): Tm203 = 69,24 Eu203 = 0,15 AlO3 = 30,51 HfO2 = 0,1 Le cristal obtenu a une couleur violette. EXEMPLE 31. Matériau monocristallin de joaillerie à base de Tm3A15012, contenant de l'europium à un taux pondéral de 0,08 % et du zirconium à un taux pondéral de 0,1 %. Ce matériau est élaboré de la même manière qu'à l'exemple I. Le mélange d'oxydes de départ a la composition pondérale suivante(%): Tm203 = 69,24 Eu203 = 0,1 A1203 = 30,51 ZrO2 = 0,15 Le cristal obtenu est de couleur violette. EXEMPLE 32. Matériau monocristallin de joaillerie à base de grenat de lutétium et d'aluminium Lu3A15O12, contenant de I'ytterbium à un taux pondéral de 2,4 % et du hafnium à un taux pondéral de 0,3 S0. Ce matériau est obtenu de la même manière qu'à l'exemple I. Le mélange dtoxydes de départ a la composition pondérale suivante (%): Lu2O3 = 66,992 A1203 = 29,813 Yb,03 = 2,795 HfO2 = 0,4 Le cristal obtenu a une couleur vert bleuâtre. EXEMPLE 33. Matériau monocristallin de joaillerie à base de grenat de lutétium et d'aluminium Lu3A15012, contenant de l'eu- ropium à un taux pondéral de 0,08 % et du zirconium à un taux pondéral de 0,075 a. Ce matériau est élaboré de la même manière qu'à l'exemple I. Le mélange d'oxydes de départ a la composition pondérale suivante (%): Lu2O3 = 69,91 A1203 = 29,89 Eu203 = 0,1 ZrO2 = 0,1 Le cristal obtenu a une couleur violet sombre éclatant proche de celle de l'améthyste. EXEMPLE 34. Matériau monocristallin de joaillerie à base de Lu3A15012 selon l'exemple 33 contenant, à la place du zirconium, du hafnium à un taux pondéral de 0,1 %. Le matériau obtenu a une couleur violet sombre proche de celle de l'amé- thyste. EXEMPLE 35. Matériau monocristallin de joaillerie à base de Lu3A15012 selon l'exemple 33 contenant, à la place du zirconium, du silicium à un taux pondéral de 0,05 S0. Le cristal obtenu a une couleur violet sombre éclatant proche de celle de l'améthyste. REVENDICATIONS 1 - Matériau monocristallin de joaillerie à base de grenats d'aluminium de formule générale Re3A15012 ou Re = Y, Lu, Dy, Ho, ER ou Tm avec des additifs colorants caractérisé en ce qutil contient deux additifs colorants, l'un étant de 1'europium à un taux pondéral de 10- à 3 % ou de ltytter- bium à un taux pondéral de 0,1 à 61,3 So, et l'autre du zirconium ou du silicium à un taux pondéral de 10-4 à 1,0 % ou du hafnium à un taux pondéral de 10 à à 3 %. 2 - Matériau monocristallin de joaillerie à base de grenat dtyttrium-aluminium selon la revendication 1, caractérisé en ce que, pour lui donner une couleur verte d'éclat lui . lui a ajouté en tant qu'additifs colorants de l'yt- terbium à un taux pondéral de 0,1 à 9 % et du zirconium à un taux pondéral de 10-3 à i =0. 3 - Matériau monocristallin de joaillerie à base de grenat d'yttrium-aluminium selon la revendication 1, caractérisé en ce que, pour lui donner une couleur vert vif, on lui a ajouté en tant qutadditifs colorants de l'ytterbium à un taux pondéral de 0,1 à 25 ,% et du silicium à un taux pondéral de 10-3 à 1 % ou du hafnium à un taux pondéral de 10-2 à 1 . 4 - Matériau monocristallin de joaillerie à base de grenat dtyttrium-aluminium selon la revendication 1, caractérisé en ce que, pour lui donner une couleur vert-azur ou azur, on lui a ajouté en tant qu'additifs colorants de l'yt- terbium à un taux pondéral de 25 à 61,3 ao et du silicium à un taux pondéral de 10 à à 0,1 % 5 - Matériau monocristallin de joaillerie à base de grenat d'yttrium-aluminium selon la revendication 1, caractérisé en ce que, pour lui donner une couleur allant du bleu au bleu-violet à éclat modéré, on lui a ajouté en tant qu'additifs colorants de l'ytterbium à un taùx pondéral de 10 à 61,3 % et du zirconium à un taux pondéral de 10 à a 0,1 0. 6 - Matériau monocristallin de joaillerie à base de grenat dtyttrium-aluminium selon la revendication 1, caractérisé en ce que, pour lui donner une couleur bleu vif proche de celle du saphir naturel, on lui a ajouté en tant qu'addi tifs colorants de lteuropium à un taux pondéral de 0,01 à 1 % et du zirconium ou du silicium à un taux pondéral de 10-2 à 0,5 % ou du hafnium à un taux pondéral de 10 à 1 %. 7 - Matériau monocristallin de joaillerie à base de grenat de dysprosium-aluminium selon la revendication I, caractérisé en ce que, pour lui donner une couleur allant du vert-jaunâtre au vert, on lui a ajouté en tant qutadditifs colorants de l'ytterbium à un taux pondéral de 0,1 à 30 70 et du silicium ou du hafnium à un taux pondéral de 10-2 a 1 %. 8 - Matériau monocristallin de joaillerie à base de grenat d'erbium - aluminium selon la revendication I, caractérisé en ce que, pour lui donner une couleur allant du roseviolet au bleu foncé, on lui a ajouté en tant qutadditifs colorants de lteuropium à un taux pondéral de 0,01 à 1 % et du zirconium, du silicium ou du hafnium à un taux pondéral de 10 à 1 %. 9 - Matériau monocristallin de joaillerie à base de grenat de lutétium - aluminium ou de grenat de thulium - aluminium selon la revendication 1, caractérisé en ce que, pour lui donner une couleur violet vif proche de celle de l'améthyste naturelle, on lui a ajouté en tant qu'additifs colorants de l'europium à un taux pondéral de 0,01 à 1 S et du zirconium ou du silicium à un taux pondéral de 10 2 à 0,5 % ou du hafnium à un taux pondéral de 10-2 à 1 %'.